(57)【要約】【課題】内燃エンジンにおける燃焼中発生するすす粒子による潤滑油の劣化を防止する添加剤の提供。【解決手段】固体および半固体から選ばれた形状で存在する少なくとも一つの分散剤粘度指数向上剤を含んだ放出添加剤組成物。【選択図】  なし【特許請求の範囲】
【請求項１】
固体および半固体から選ばれた形状で存在する少なくとも一つの分散剤粘度指数向上剤を含んでなる放出添加剤組成物。
【請求項２】
請求項１に記載の組成物であって、少なくとも一つの分散剤粘度指数向上剤が固体である組成物。
【請求項３】
請求項２に記載の組成物であって、少なくとも一つの分散剤粘度指数向上剤が半固体である組成物。
【請求項４】
請求項１に記載の組成物であって、少なくとも一つの分散剤粘度指数向上剤の数平均分子量が約７００から約５００，０００である組成物。
【請求項５】
請求項１に記載の組成物であって、少なくとも一つの分散剤粘度指数向上剤の数平均分子量が約７００から約１００，０００である組成物。
【請求項６】
請求項１に記載の組成物であって、少なくとも一つの分散剤粘度指数向上剤のグラフト化の度合いが約１．０から約３．０の間である組成物。
【請求項７】
請求項１に記載の組成物であって、少なくとも一つの分散剤粘度指数向上剤が、Ｎ−フェニル−フェニレンジアミンおよびアミノグアニジン重炭酸塩から選択されたアミンを含んでなる組成物。
【請求項８】
請求項１に記載の組成物であって、さらに酸化防止剤を含んでなる組成物。
【請求項９】
潤滑システムであって、請求項１に記載の少なくとも一つの放出添加剤組成物が、少なくとも一つのフィルター、ドレンパン、オイルのバイパスループ、キャニスター、ハウジング、油槽、フィルターのポケット、フィルターのキャニスター、フィルターの網、バイパスシステムのキャニスター、およびバイパスシステムの網、その他に位置するシステム。
【請求項１０】
固体および半固体から選ばれた形状で存在する少なくとも一つの分散剤粘度指数向上剤を含んでなる放出添加剤組成物を潤滑システムに加えることを含んでなる、エンジンオイルの換油期限を改良する方法。
【発明の詳細な説明】
【技術分野】
【０００１】
本開示は、固体および半固体から選ばれた形状で存在する少なくとも一つの分散剤粘度指数向上剤（ｄｉｓｐｅｒｓａｎｔ  ｖｉｓｃｏｓｉｔｙ  ｉｎｄｅｘ  ｉｍｐｒｏｖｅｒ）を含んだ放出添加剤組成物（ｒｅｌｅａｓｅ  ａｄｄｉｔｉｖｅ  ｃｏｍｐｏｓｉｔｉｏｎ）に関する。
【背景技術】
【０００２】
内燃エンジンは、特にディーゼル燃料エンジン内において、炭素質のすす粒子を生成する。燃焼中、当燃料は小さな液滴の形状で燃焼室内に注入される。すす粒子は不完全燃焼した燃料の液滴から形成され、シリンダーやリング上に存在し得る。燃焼室内でピストンが上下に動くのに伴い、すす粒子はシリンダーを通ってピストンやリングの潤滑油システムに移動し、最終的にオイルタンクに入る。すすはまたＥＧＲシステムからオイルに入ることもある。従って、エンジンオイル中のすすはエンジンの潤滑に関する問題の一因となり得る。
【０００３】
すすはさらに、直接燃料噴射システムを備えた現代のガソリンエンジンにおける問題となり得る。当燃料噴射システムは、より少ない排気とより強力なパワーを生成するようにデザインされたが、エンジンの潤滑油内でのすすの形成を増加させた。それにより、オイル中のすす粒子の濃度が許容限度を越えるのを防ぐため、より頻繁な間隔でのオイル交換が必要とされる。
【０００４】
潤滑油内に漂っているすす粒子には、粘度を上昇させ磨耗粒子を生成する効力がある。従って、すすは研磨剤の役目を果たし、エンジン部品における磨耗の原因となる。潤滑剤組成物の寿命にわたってゆっくりと放出される分散剤を含んだ潤滑剤組成物は、エンジンの磨耗に関連した研磨性のすすの最小化、およびエンジンオイルの換油期限の改善のような特性の少なくとも一つをもたらすことができる。
【発明の開示】
【発明が解決しようとする課題】
【０００５】
開示に従って、固体および半固体から選ばれた形状で存在する少なくとも一つの分散剤粘度指数向上剤を含んだ放出添加剤組成物；主要量の基油と少量の固体および半固体から選ばれた形状で存在する少なくとも一つの分散剤粘度指数向上剤を含んだ放出添加剤組成物を含んだ潤滑剤組成物；また、固体および半固体から選ばれた形状で存在する少なくとも一つの分散剤粘度指数向上剤を含んだ放出添加剤組成物を潤滑システムに添加することを含んでなる、エンジンオイルの換油期限を改良する方法が提供される。
【０００６】
当開示のさらなる目的および利点を以下の記述で部分的に説明する。またこれらは当開示の実施によって確認される。当開示の目的および利点は、添付の請求項で特に指摘されている要素および組み合わせを用いて実現され、達成される。
【０００７】
前述の概要および以下の詳細な説明は例証および説明のみのものであり、請求された通りに当開示を制限するものではないことを理解されたい。
【課題を解決するための手段】
【０００８】
放出添加剤組成物を使用することのできるエンジンには、これらに限定はされないが、内燃エンジン、定置エンジン、発電機、ディーゼルおよび／またはガソリンエンジン、ハイウェイおよび／またはオフハイウェイ用エンジン、２サイクルおよび４サイクルエンジ
ン、航空機用エンジン、ピストンエンジン、船舶用エンジン、鉄道用エンジン、生分解性燃料用エンジン、その他が含まれる。一つの実施態様において当エンジンには、排ガス再循環システム、接触コンバータ、ディーゼル微粒子除去フィルター、ＮＯｘトラップ、その他のような後処理装置が装備される。
【０００９】
本開示に基づき、エンジンオイル内のすすの量および凝集は放出添加剤組成物を使用することによって減少され、それによって堆積物の形成およびすすの凝集の減少、車両保守時間の間隔の増加、およびエンジンの寿命の延長などの特性の、少なくとも一つをもたらすことが可能である。また、すすの量は潤滑剤組成物を放出添加剤組成物と接触させることによっても減少することができる。開示された分散剤粘度指数向上剤は潤滑剤組成物中にゆっくりと放出され、それにより潤滑剤組成物の寿命にわたって存在するため、いかなる特定の理論を限定することなく、開示された放出添加剤組成物の使用によって上記に開示された特性の少なくとも一つを達成することができると信じられている。当技術分野の通常の技術を有する技術者は、潤滑剤組成物の寿命が、これらに限定はされないが、エンジンの操作、エンジンのタイプ、エンジンの修理、車両のマイレージ、潤滑剤組成物中の基油の質などを含む様々な要因に基づいて決まることを理解している。
【００１０】
当明細書中で使用される「放出」という用語は、添加剤組成物の成分が、例えば潤滑剤組成物の寿命など、長期にわたって放出されることを意味すると理解される。この放出速度は、潤滑システム中の添加剤組成物の位置、添加剤組成物の組成、組成物の形状、および／または潤滑剤組成物中への添加剤組成物の添加方法のような様々な要因により加減される。当技術分野の通常の技術を有する技術者は、添加剤組成物の望ましい放出速度を得るために、上述の要因のいずれかおよび／またはすべてを変更することができる。
【００１１】
当放出添加剤組成物は、添加剤組成物が潤滑剤組成物と接触している限り、潤滑システム内のどこにあっても良い。例えば、当放出添加剤組成物は、フィルター、ドレンパン、オイルのバイパスループ、キャニスター、ハウジング、油槽、フィルターのポケット、フィルター内のキャニスター、フィルター内の網、バイパスシステム内のキャニスター、バイパスシステム内の網、その他のうちの少なくとも一箇所に位置することが可能である。ある実施態様において、潤滑システムにはオイルフィルターが含まれる。当オイルフィルターには、当明細書に開示された放出添加剤組成物が含まれる。
【００１２】
別の実施態様では、オイルフィルターには、例えば拡散不能な障壁により仕切ることができ、それによって少なくとも一つのポケットが作られるような、スリーブあるいはカップのようなハウジングが含まれる。各ポケットには、同一の、類似した、および／または異なった放出添加剤組成物が含まれ、このとき当組成物は半固体あるいは固体のような、同一の形状、類似した形状、および／または異なった形状であり得る。この概念の非限定的な例には、固体状の分散剤粘度指数向上剤と半固体状の酸化防止剤を含んだ放出添加剤組成物を含んで成る一つのポケットと、半固体状の分散剤粘度指数向上剤を含んだ放出添加剤組成物を含んで成る二番目のポケットが含まれる。添加剤組成物および／または使用済みの添加剤組成物を簡単に除去して、新しい添加剤組成物および／またはリサイクルされた添加剤組成物と交換することができるため、フィルターは放出添加剤組成物を設置するためにふさわしい場所である。
【００１３】
さらに別の実施態様では、放出添加剤は潤滑システム内の任意の場所に位置され得る。例えば、放出添加剤は、オイルフィルターの外側の「汚い」側に位置することも、あるいはオイルフィルターの外側の「きれいな」側に位置することもできる。当技術分野の通常の技術を有する技術者は、放出添加剤組成物が潤滑剤組成物と接触している限り、潤滑システム内の放出添加剤の位置は重要ではないことを理解している。
【００１４】
なお、放出添加剤組成物の放出速度は、添加剤組成物の組成および／または形状によって加減される。例えば、放出添加剤組成物には、選択的に完全に溶解するような成分、あるいは弱油溶性であり、そのための耐用寿命の最後まで残っているような成分、またはそれらの組み合わせの、少なくとも一つの成分が含むことができる。放出速度はポリマーの分子量、グラフトの度合い（「ＤＯＧ」）、ポリマーの含量、およびキャッピングアミンの種類などによっても加減される。通常、分散剤粘度指数向上剤について、分子量、ＤＯＧ、およびポリマー含量が増加するのに伴い、潤滑剤組成物中への放出速度は遅くなると予想される。キャッピングアミンの選択もまた放出速度の要因となり得る。例えば、いくつかのキャッピングアミンは、架橋や水素結合をしたり、あるいは生成物が潤滑剤組成物中に溶解する速度を増加あるいは減少させる役割をするその他の可溶化作用を有するものもある。
【００１５】
さらに添加剤組成物は、半固体、固体、またはそれらの組み合わせの形状である。非限定的例には、半固体状の分散剤粘度指数向上剤を含んだオイルフィルター、固体状の分散剤粘度指数向上剤と半固体状の酸化防止剤を含んだオイルフィルター、そして固体状の分散剤粘度指数向上剤と半固体状の過塩基性の清浄剤を含んだオイルフィルターが含まれる。当明細書で使用される「半固体」状とは、固体と液体の中間程度の剛性および粘度を有する成分を意味すると理解される。例えばこの一つの成分は室温（２３℃）では液体あるいは自由流動体ではない。
【００１６】
なお、添加剤組成物の放出速度は、組成物の硬度を変えることによって加減することができる。例えば半固体の添加剤組成物は、固体の添加剤組成物に比べて、潤滑剤組成物への放出速度がより速くなり得る。当技術分野の通常の技術を有する技術者は、希望の放出速度に基づいて添加剤組成物の形状を選択することができる。
【００１７】
当添加剤組成物の希望の形状、希望の添加速度、希望の放出速度、希望の操作方法、および／または上述のいずれかの組み合わせに基づいた既知の任意の方法により、放出添加剤組成物が潤滑システムに添加される。ある実施態様では、添加剤組成物は半固体であり、注入ポンプ、あるいはオイルフィルター内の容器を使用することによって潤滑システムに添加される。別の実施態様では添加剤組成物は固体であり、オーガーを使用して潤滑油システム中に導入される。放出添加剤組成物は、潤滑剤組成物の寿命のような長時間にわたってゆっくりと潤滑剤組成物中に放出される、あるいは短時間で迅速に放出されるが潤滑剤組成物の寿命にわたって潤滑剤組成物中に残存するように企図されている。
【００１８】
潤滑剤組成物には少量の放出添加剤組成物が含まれる。当明細書で使用されている「少量の」とは、潤滑剤組成物中の総重量に対し、約５０重量％未満、例えば約４０重量％未満、さらなる例では約３０重量％未満であることを意味すると理解される。
【００１９】
実施態様では、潤滑剤組成物は主要量の基油を含むこともできる。当基油は、例えば鉱油、植物油、パラフィン油、ナフテン油、芳香油、合成油、それらの誘導体、およびそれらの混合物のような天然油から選択することができる。当合成油は、アルファオレフィンのオリゴマー、エステル、フィッシャー・トロプシュ（Ｆｉｓｃｈｅｒ−Ｔｒｏｐｓｃｈ）プロセスから派生するオイル、およびガス−ツー−リキッド原料の少なくとも一つを含むことができる。「主要量の」とは、約５０％以上を意味すると理解される。
【００２０】
本開示に基づき、放出添加剤組成物には少なくとも一つの分散剤粘度指数向上剤が含まれる。当分散剤粘度指数向上剤は、官能化されたオレフィンコポリマーである。ポリマー基質あるいはコポリマー基質は、エチレンとプロピレンから、あるいはエチレンと少なくとも一つのＣ３からＣ２３のアルファオレフィンの範囲内の高級オレフィンから生成される。
【００２１】
ここで使用されるポリマーの非限定的例には、エチレンと、少なくとも一つのＣ３からＣ２３のアルファオレフィンのコポリマーが含まれる。ある実施態様では、エチレンとプロピレンのコポリマーが使用される。コポリマーを形成するためのプロピレンの代わりとして適切な、あるいはターポリマーを形成するためにエチレンおよびプロピレンと組み合わせて使用される、その他のアルファオレフィンに、１−ブテン、２−ブテン、イソブテン、１−ペンテン、１−ヘキセン、１−オクテンおよびスチレン；１，５−ヘキサジエン、１，６−ヘプタジエン、１，７−オクタジエンのようなα，ω．−ジオレフィン；４−メチルブテン−１，５−メチルペンテン−１、および６−メチルヘプテン−１のような分岐鎖アルファオレフィン；およびそれらの混合物が含まれる。
【００２２】
しばしばインターポリマーとして表される、より複雑なポリマー基質を、三番目の成分を用いて生成することができる。インターポリマー基質の生成に通常使用される、この三番目の成分は、非共役ジエンおよび非共役トリエンから選択されたポリエンモノマーである。当非共役ジエン成分は、連鎖中に５から１４の炭素原子を有するものである。例えば、当ジエンモノマーは、その構造中のビニル基の存在を特徴とし、また環式化合物およびビシクロ化合物を含むことができる。代表的なジエンに、１，４−ヘキサジエン、１，４−シクロヘキサジエン、ジシクロペンタジエン、５−エチリデン−２−ノルボルネン、５−メチレン−２−ノルボルネン、１，５−ヘプタジエン、および１，６−オクタジエンが含まれる。インターポリマーの生成に、一つ以上のジエンの混合物を使用することができる。ある実施態様において、ターポリマーあるいはインターポリマー基質の生成用の非共役ジエンは１，４−ヘキサジエンである。
【００２３】
当トリエン成分は、少なくとも二つの非共役二重結合と、約３０までの炭素原子を連鎖内に有している。当発明のインターポリマーの生成に有用な典型的なトリエンには、１−イソプロピリデン−３α，４，７，７α．−テトラヒドロインデン、１−イソプロピリデンジシクロペンタジエン、ジヒドロ−イソジシクロペンタジエン、および２−（２−メチレン−４−メチル−３−ペンテニル）（２．２．１）ビシクロ−５−ヘプテンがある。
【００２４】
エチレン−プロピレンまたは高級アルファオレフィンコポリマーには、約１５モル％から８０モル％のエチレンと約８５モル％から２０モル％のＣ３からＣ２３のアルファオレフィン、例えばモル比が３５モル％から７５モル％のエチレンと約６５モル％から２５モル％のＣ３からＣ２３のアルファオレフィン、また例えば比率が５０モル％から７０モル％のエチレンと５０モル％から３０モル％のＣ３からＣ２３のアルファオレフィン、またさらなる例としては比率が５５モル％から６５モル％のエチレンと４５モル％から３５モル％のＣ３からＣ２３のアルファオレフィンが含まれる。
【００２５】
上記のポリマーのターポリマー変形には、約０．１モル％から１０モル％の非共役ジエンあるいは非共役トリエンが含まれる。
【００２６】
ポリマーおよびコポリマーという用語は、エチレンコポリマー、ターポリマー、またはインターポリマーを含むように総称的に使用される。これらの物質は、エチレンコポリマーの基本的な特性が著しく変わらない限り、その他の少量のオレフィンモノマーを含むことができる。
【００２７】
エチレン−オレフィンコポリマー基質の形成に使用される重合反応は、慣用のチーグラー・ナッタ（Ｚｉｅｇｌｅｒ−Ｎａｔｔａ）あるいはメタロセン触媒システムの存在下で一般に行われる。この重合媒体は特定されておらず、当技術分野に精通した技術者に知られているように、溶液、スラリー、あるいは気相プロセスが含まれる。溶液重合を行う場合の溶媒は、アルファオレフィンの重合の反応条件下で液体であるような任意の適切な不活性炭化水素溶媒である。適切な炭化水素溶媒の非限定的な例には、ヘキサンのような、約５から約８の炭素原子を有する直鎖パラフィンが含まれる。芳香族炭化水素、例えばベンゼン、トルエンなどのような単一のベンゼン核を有する芳香族炭化水素や、上述の直鎖パラフィン炭化水素および芳香族炭化水素と同様の範囲の沸点を有する飽和環状炭化水素が適切である。選択された溶媒は少なくとも一つの上述の炭化水素の混合物である。スラリー重合を行う場合、重合の為の液相は、例えば液体プロピレンである。ある実施態様において、当重合媒体には、触媒成分に支障をきたすような物質は含まれていない。
【００２８】
ゲル透過クロマトグラフィーで決定された、コポリマー基質の数平均分子量、Ｍｎは約７００から約５００，０００、例えば約７００から約１００，０００である。ポリマー基質の分子量分布、Ｍｗ／Ｍｎは約１５未満、例えば約１から約１０である。
【００２９】
エチレン系重合不飽和カルボン酸物質は、アシル化されたエチレンコポリマーを形成するため、次いで所定のポリマー骨格上にグラフトされる。エチレンコポリマーへのグラフト化に適したこれらのカルボン酸反応物質には、少なくとも一つのエチレン結合と、少なくとも一つの、例えば二つのカルボン酸あるいはその無水物基、または酸化あるいは加水分解によって当該のカルボキシル基に変換可能な極性基が含まれる。例えばカルボン酸反応物質は、アクリル系、メタクリル系、桂皮酸系、クロトン酸系、マレイン酸系、フマル酸系、およびイタコン酸系の反応物質の中から選択される。さらなる例として、カルボン酸反応物質は、マレイン酸、フマル酸、無水マレイン酸、そしてこれらの二つ以上の混合物の中から選択される。たとえばその市場での入手の可能性および反応の容易さのため、無水マレイン酸あるいはその誘導体を使用することができる。不飽和エチレンコポリマーあるいはターポリマーの場合、イタコン酸あるいはその無水物は、フリーラジカルのグラフトプロセス中に架橋構造を形成する傾向が低いために使用される。
【００３０】
エチレン系不飽和カルボン酸物質は、グラフト化されたポリマーに、一般的に反応物質１モルにつき一つあるいは二つのカルボキシル基を提供する。すなわちメタクリル酸メチルは１分子当り一つのカルボキシル基をグラフト化されたポリマーに提供し、一方無水マレイン酸は１分子当り二つのカルボキシル基をグラフト化されたポリマーに提供することができる。
【００３１】
ポリマー１００グラムにつき、約０．５グラムから約４．０グラムのカルボン酸試薬の量で、無水マレイン酸のようなカルボン酸試薬をポリマー骨格上にグラフト化することができ、また重量％で表すことができる。例えば、ポリマー骨格１００ｇｍにつき１．８ｇｍの無水マレイン酸を含む生成物を形成するために、１０，０００モル重量のポリマーを十分な量の無水マレイン酸と反応させた場合、結果として得られるグラフト生成物は、ＤＯＧが１．８重量％で１０，０００モル重量のＥ−Ｐコポリマーである。偶然にも、この添加剤はポリマー分子一つにつき無水マレイン酸１．８分子を含んでいる。この無水マレイン酸とポリマーとの比率は、カルボン酸試薬とオレフィンコポリマーとの比率として記述することができる。二つ目の例で、もし２０，０００モル重量のＥ−ＰコポリマーをＥ−Ｐポリマー１００ｇｍにつき１．８ｇｍの無水マレイン酸と反応させた場合、結果として得られる生成物はＤＯＧが１．８重量％で２０，０００モル重量のＥ−Ｐコポリマーであり、カルボン酸試薬とオレフィンコポリマーの比率は３．６となる。三つ目の例で、ＤＯＧが１．８重量ｗｔ％で公称値７０，０００モル重量のＥ−Ｐポリマーは、カルボン酸試薬とオレフィンポリマーとの比率が１２．６である。ある実施態様では、最小限で、ポリマー分子一つにつきカルボン酸試薬一分子が使用される。
【００３２】
押し出し成形機またはインテンシブミキサーにおけるように、アシル化されたオレフィンコポリマーを形成するためのグラフト反応は、通常溶液中であるいはバルクで、フリーラジカル反応開始剤の助けを借りて行われる。この重合反応がヘキサン溶液中で行われる
場合、その開示が引用することにより本明細書に含まれている、米国特許第４，３４０，６８９号、４，６７０，５１５号および４，９４８，８４２号に記載されるようにヘキサン中でグラフト反応を行うことが経済的に適している。結果として得られるポリマー中間体は、その構造内にランダムにカルボン酸アシル化官能基を有していることを特徴とする。
【００３３】
アシル化されたオレフィンコポリマーの形成のバルク法において、当オレフィンコポリマーを押し出し成形機、インテンシブミキサー、あるいは素練り機のようなゴムあるいはプラスチック加工装置に供給し、温度約１５０℃から約４００℃まで加熱し、そしてエチレン系不飽和カルボン酸試薬とフリーラジカル反応開始剤を、別々に融解されたポリマーに共に送り込み、グラフト化を起こすことができる。引用することによって当明細書に含まれている米国特許第５，０７５，３８３号に従い、エチレンコポリマーのせん断およびグラフト化を起こすような混合条件で、当反応を任意的に行うことができる。当加工装置は、通常ポリマーの酸化防止、およびグラフト反応の未反応試薬や副生物の排出を助けるために、窒素パージされる。当加工装置内での滞留時間は、所望の度合いのアシル化をもたらし、またアシル化されたコポリマーの排気による精製を可能にするために十分なものである。アシル化されたコポリマーを溶解するために、鉱油あるいは合成潤滑油を排気段階の後に当加工装置に任意的に加えても良い。
【００３４】
エチレン系不飽和カルボン酸物質のポリマー骨格へのグラフト化に使用されるフリーラジカル反応開始剤には、過酸化物、ヒドロペルオキシド、過エステル、およびアゾ化合物、例えば沸点が１００℃以上で、グラフト化の温度領域内で熱分解してフリーラジカルを生じるような化合物が含まれる。これらのフリーラジカル反応開始剤の代表例に、アゾブチロニトリル、過酸化ジクミル、２，５−ジメチルヘキサン−２，５−ビス−ｔ−ブチル過酸化物、および２，５−ジメチルヘキサ−３−イン−２，５−ビス−ｔ−ブチル過酸化物などがある。当反応開始剤は、反応混合物の重量に対し、約０．００５重量％から約１重量％の量で使用される。
【００３５】
ハロゲン化反応、熱反応あるいは「エン」反応、またはそれらの混合のような、エチレン−オレフィンコポリマーとエチレン系不飽和カルボン酸試薬との反応を行なう、当技術分野で知られているその他の方法を、フリーラジカルグラフトプロセスの代わりに用いることができる。このような反応は、フリーラジカルや酸化の副産物の生成を避けるため、不活性環境下で、温度約２５０℃から約４００℃で反応物質を加熱することにより、鉱油中であるいはバルクで容易に行うことができる。
【００３６】
アシル化されたオレフィンコポリマーを、カップリング化合物や性能向上化合物と反応させることができる。当反応の順序は、どのような順序でも良いし、また同時でも良い。ある実施態様では、性能向上化合物をまずオイルあるいはアシル化されたオレフィンコポリマーの溶媒溶液と反応させ、続いてカップリング化合物が加えられる。反応物質は両方ともアシル化されたコポリマーのフリーカルボン酸官能基と結合するため、カップリング化合物と性能向上化合物との比率は、カップリング化合物および性能向上化合物とアシル化されたオレフィンコポリマーとの比率と同様、粘度指数の向上・分散性やその他の性能基準の所望のバランスを提供するための調整が可能である。
【００３７】
本開示の目的のため、カップリング化合物は、一つ以上のアミン、チオール、および／または二つ以上のアシル化されたオレフィンコポリマーを連結または結合させるように、アシル化されたオレフィンコポリマーと反応することのできるヒドロキシ官能基を含んだ化合物であると定義される。
【００３８】
ここで使用されているカップリング化合物には、有機ポリアミン、ポリアルコール、ポ
リヒドロキシまたはチオールアミン、アミド−アミンおよびアミノグアニジンが含まれ、ここで有機基は脂肪族、環状脂肪族、芳香族、複素環式、あるいはそれらの組み合わせであり、ここで当有機基には、これらに限定はされないが、−−Ｏ−−、−−Ｎ−−、−−Ｓ−−、−−Ｓｉ−−および−−Ｐ−−のような基を含んだ有機ヘテロ原子を有することができる。
【００３９】
有機ポリアミンの代表例としては、トリエチレンテトラミン、テトラエチレンペンタミン、ペンタエチレンヘキサミン、ジ−（１，３−プロピレン）トリアミン、トリ−（１，３−プロピレン）テトラミン、１，３−ジアミノプロパン、１，４−ジアミノブタン、１，５−ジアミノペンタン、１，６−ジアミノヘキサン、Ｎ，Ｎ−ジ−（２−アミノエチル）エチレンジアミン、Ｎ，Ｎ−ジ−（２−アミノエチル）プロピレンジアミン、Ｎ−（オレアリールアミノプロピル）１，３−プロピレンジアミン、１，４−ビス（２−アミノエチル）ピペラジン、ポリアミンＨ、ポリアミン４００、またはダウ・ポリアミンＥ−１００などの商品名で市販されている、分子一つにつき５−７のＮ−原子を含むポリエチレンアミン混合物、およびジメチルチオトルエンジアミンの２，４−異性体と２，６−異性体の混合物である、ＥＴＨＡＣＵＲＥ（Ｒ）３００（アルベマール社（Ａｌｂｅｍａｒｌｅ  Ｃｏｒｐｏｒａｔｉｏｎ））のような芳香族ジアミン混合物が含まれる。
【００４０】
当技術分野でデンドリマーとしても知られている、分岐または星状分岐ポリアミンを使用することもできる。このようなデンドリマーは、例えば、その開示が引用することにより本明細書に含まれている、米国特許第４，５８７，３２９号および４，７３７，５５０号、またＰＣＴ公開出願ＷＯ９３／１４１４７およびＷＯ９５／０２００８に記載されている。核の基および官能基により連結されている反復構造ユニットがデンドリマーを特徴付ける。反復ユニットは世代と呼ばれる。一般的に、アミン基によって連結され１級アミンにより終了している１から４世代を有するポリアミンデンドリマーが、特に有用である。一般的なポリアミンデンドリマーは、例えば１，４−ジアミノブタンを核として生成され、次にマイケル付加によってアクリロニトリルと反応し、それに続いてシアノ基の１級アミンへの水素化が起こる。二番目の世代とアクリロニトリルとの交互の反応とそれに続く水素化により、８つの分岐を有するポリアミンが生成される。有用な核分子の例として、これらに限定はされないが、アンモニア、ポリメチレンジアミン、ジエチレントリアミン、ジエチレンテトラミン、テトラエチレンペンタミン、線状および分岐ポリエチレンイミン、１，３，５−トリス−（アミノメチル）ベンゼンのような，ポリアミノアルキルアレーン、およびメラミン、そしてメラミントリス−（ヘキサメチレンジアミン）のような［メラミンの］誘導体が含まれる。世代の形成に特に有用な化合物は、α、β−不飽和カルボン酸化合物およびシアノ化合物、アジリジン、およびアリキレンジアミンである。
【００４１】
その他の適切な有機ポリアミンには、ｎが約３から約５９の値、例えば約１０から約３５の値であり、アルキレン基は独立して、約２から約７、例えば約２から約４の炭素原子を有する直鎖あるいは分岐鎖である、ＮＨ２−アルキレン−（−−Ｏ-−アルキレン）ｎ−−ＮＨ２を化学式とするポリオキシアルキレンポリアミンが含まれる。化学式Ｒ１−（−アルキレン−（−−Ｏ-−アルキレン）ｍ−−ＮＨ２）ａのポリオキシアルキレンポリアミンも同様に、炭素原子の総数が約２から約６０、例えば約２から約４０であることを条件として、ｍは約１から約２８の値であり、Ｒ１は炭素数１０以下の多価飽和炭化水素ラジカルであり、このときＲ１基上の置換基の数は値「ａ」で表され、これは３から６の数値である。当アルキレン基は独立して、約２から約７、例えば約２から約４の炭素原子を有する直鎖あるいは分岐鎖である。
【００４２】
上述のポリオキシアルキレンポリアミンは、平均分子量が約２００から約４０００の間、例えば約４００から約２０００の、例えばポリオキシアルキレンジアミンやポリオキシアルキレントリアミンであり得る。ポリオキシアルキレンポリアミンには、平均分子量が約２００から約２０００のポリオキシエチレンジアミン、ポリオキシプロピレンジアミン、およびポリオキシプロピレントリアミンが含まれる。当ポリオキシアルキレンポリアミンは、例えばハンツマン・ケミカル社（Ｈｕｎｔｓｍａｎ  Ｃｈｅｍｉｃａｌ  Ｃｏｍｐａｎｙ）から「Ｊｅｆｆａｍｉｎｅｓ  Ｄ−２３０、Ｄ−４００、Ｄ−１０００、Ｄ−２０００、Ｔ−４０３」などの商品名で市販されており、入手が可能である。
【００４３】
他の特に有用な有機ポリアミンの種類に、ビス（ｐ−アミノシクロヘキシル）メタン（ＰＡＣＭ）およびオリゴマーや、ＰＡＣＭと、ＰＡＣＭのオリゴマー分子一つにつき、平均して２から６またはそれ以上、例えば３から４のシクロヘキシル環を含んだそれらの異性体および同族体との混合物が含まれる。ＰＡＣＭオリゴマーの総合窒素含有量は、８重量％から１６重量％、例えば１０重量％から１４重量％である。
【００４４】
ＰＡＣＭオリゴマーは、成分の分別あるいは蒸留によって、メチレンジアニリンの高圧接触水素化により生成されたＰＡＣＭ含有生成物からの重油副産物あるいは残油として得ることができる。メチレンジアニリンの水素化と、その結果として得られた水素化生成物からのＰＡＣＭオリゴマーの分離は、その全体が引用することによりその開示が当明細書に組み込まれている、米国特許第２，５１１，０２８号、２，６０６，９２４号、２，６０６，９２５号、２，６０６，９２８号、３，９１４，３０７号、３，９５９，３７４号、４，２９３，６８７号、４，３９４，５２３号、４，４４８，９９５号、および４，７５４，０７０号に開示されているプロセスを含む、既知の方法で行うことができる。
【００４５】
当明細書において有用な適切なポリアルコールカップリング化合物には、少なくとも二つの反応性のヒドロキシ基を含んだポリオール化合物が含まれる。当ポリアルコールには通常、一つの分子につき、約１００以下の炭素原子と、約２から１０、例えば約３から８のヒドロキシ基が含まれる。これらのポリオールは、構造および化学組成において極めて多様性がある。例えばこれらには、所望に応じ、置換されているものや置換されていないもの、立体障害されているものやされていないもの、分岐鎖や直鎖のものなどがある。一般的なポリオールに、エチレングリコール、プロピレングリコール、トリメチレングリコール、ブチレングリコールのようなアルキレングリコール、およびジエチレングリコール、トリエチレングリコール、テトラエチレングリコール、ジプロピレングリコール、トリプロピレングリコール、ジブチレングリコール、トリブチレングリコールのようなポリグリコール、及び他のアルキレングリコール、並びにアルキレンラジカルが約２から約８の炭素原子を含んでいる、ポリアルキレングリコールが含まれる。その他の有用なポリアルコールには、グリセロール、グリセロールのモノメチルエーテル、トリメチロールプロパン、ペンタエリスリトール、ジペンタエリスリトール、トリペンタエリスリトール、１，２−プロパンジオール、１，２−ブタンジオール、１，４−ブタンジオール、２，３−ヘキサンジオール、ピナコール、エリスリトール、アラビトール、ソルビトール、マニトールなどが含まれる。
【００４６】
また、複素環ポリオールならびに、２，２，６，６−テトラメチロールシクロヘキサノール、テトラヒドロ−３，３，５，５−テトラキス−（ヒドロキシメチル）−４−ピラノール、テトラヒドロ−３，３，５−トリス−（ヒドロキシメチル）−５−メチル−４−ピラノールのような環状ポリ（メチロール）化合物も、本開示のカップリング化合物として使用することができる。この複素環ポリオールおよび環状ポリ（メチロール）化合物は、その開示の全体が当明細書に組み込まれている、米国特許第４，７９７，２１９号でより詳しく説明されている。
【００４７】
ここで特に有用な有機ポリヒドロキシあるいはチオールアミンに、２−（２−アミノエチル）アミノエタノール、Ｎ−（２−ヒドロキシプロピル）エチレンジアミン、Ｎ，Ｎ−ジ−（２−ヒドロキシエチル）１，３−プロピレンジアミン、ヘキサメチレンジアミン−
２−プロピレンオキシド（ＨＭＤＡ−２ＰＯ）、ヘキサメチレンジアミン−３−プロピレンオキシド（ＨＭＤＡ−３ＰＯ）、ヘキサメチレンジアミン−４−プロピレンオキシド（ＨＭＤＡ−４ＰＯ）、ジメチルアミノプロピルアミン−２−プロピレンオキシド（ＤＭＡＰＡ−２ＰＯ）、およびヒドロキシ芳香族化合物（例えばフェノール、アルキル置換フェノールなど）、アルデヒド（例えばホルムアルデヒド、ホルマリン、クリオサル（ｃｌｙｏｘａｌ）など）、およびポリアルケニルポリアミン（例えばペンタエチレンヘキサミンおよびテトラエチレンペンタミン）から形成されるマンニッヒ縮合生成物が含まれる。適切なポリチオールアミンにはアミノメルカプトトリアゾールが含まれる。
【００４８】
有機アミド−アミンには、エチレンジアミンとメチルアクリレート、または１，４−ブタンジアミンとメチルアクリレートのような、アルキレンジアミンとアルキルアクリレートの反応から得られる、線状および分岐の生成物が含まれる。米国特許第４，５８７，３２９号および４，７３７，５５０号に記載のアミド−アミンデンドリマーは、アルキレンジアミンとアルキルアクリレートまたはアクリルアミドとの交互の反応により生成される。アシル化されたオレフィンポリマーを結合するため、４以下の世代を有するアミド−アミンデンドリマーを使用することができる。
【００４９】
さらに有用なのは、アミノグアニジン重炭酸塩（ＡＧＢＣ）のようなアミノグアニジンである。
【００５０】
性能向上化合物には以下から選択されたポリアミン化合物が含まれる：
（ａ）  以下の化学式のＮ−アリールフェニレンジアミン：
【００５１】
【化１】
2007009203.tif 000002
【００５２】
ここでＲ１は水素、−−ＮＨ−アリール、−−ＮＨ−アリールアルキル、−−ＮＨ−アルキル、またはアルキル、アルケニル、アルコキシル、アラルキル、アルカリール、ヒドロキシアルキルあるいはアミノアルキルであることができる、約４から約２４の炭素原子を有する分岐鎖あるいは直鎖ラジカルであり；Ｒ２は−−ＮＨ２、ＣＨ２−−（ＣＨ２）ｎ−−ＮＨ２、ＣＨ２−アリール−ＮＨ２であり、ｎは１から１０の値であり；またＲ３は水素、アルキル、アルケニル、アルコキシル、アラルキル、約４から約２４の炭素原子を有するアルカリールである；
（ｂ）  アミノチアゾール、アミノベンゾチアゾール、アミノベンゾチアジアゾール、およびアミノアルキルチアゾールから成る群から選択されたアミノチアゾール；
（ｃ）以下の化学式で表されるアミノカルバゾール：
【００５３】
【化２】
2007009203.tif 000003
【００５４】
ここでＲおよびＲ１は、同一であっても異なっても良く、また水素、アルキル、アルケニル、または約１から約１４の炭素原子を有するアルコキシラジカルである；
（ｄ）  以下の化学式で表されるアミノインドール：
【００５５】
【化３】
2007009203.tif 000004
【００５６】
ここでＲは水素、約１から約１４の炭素原子を有するアルキルラジカルである；
（ｅ）  以下の化学式で表されるアミノピロール：
【００５７】
【化４】
2007009203.tif 000005
【００５８】
ここでＲは約２から約６の炭素原子を有する二価のアルキレンラジカルであり、またＲ１は水素または約１から約１４の炭素原子を有するアルキルラジカルである；
（ｆ）  以下の化学式で表されるアミノインダゾリノン：
【００５９】
【化５】
2007009203.tif 000006
【００６０】
ここでＲは水素あるいは約１から約１４の炭素原子を有するアルキルラジカルである；
（ｇ）  以下の化学式で表されるアミノメルカプトトリアゾール：
【００６１】
【化６】
2007009203.tif 000007
【００６２】
ここでＲは存在しないこともあり、またアルキル、アルケニル、アリールアルキル、およびアリールから成る群から選択された、Ｃ１−Ｃ１０の線状あるいは分岐炭化水素であることができる；
（ｈ）  以下の化学式で表されるアミノペリミジン：
【００６３】
【化７】
2007009203.tif 000008
【００６４】
ここでＲは、水素、アルキル、または約１から約１４の炭素原子を有するアルコキシルラジカルである；
（ｉ）  １−（２−アミノエチル）イミダゾール、１−（３−アミノプロピル）イミダゾールのようなアミノアルキルイミダゾール；および
（ｊ）  ４−（３−アミノプロピル）モルホリンのようなアミノアルキルモルホリン。
【００６５】
当開示の一つの態様では、ここで使用されるポリアミンは、Ｎ−アリールフェニレンジアミン、例えばＮ−フェニルフェニレンジアミンであり、さらなる例ではＮ−フェニル−１，４−フェニレンジアミン、Ｎ−フェニル−１，３−フェニレンジアミン、およびＮ−フェニル−１，２−フェニレンジアミンである。
【００６６】
当ポリアミンは、オレフィンコポリマーのカップリングおよび／またはゲル化を避けるように、１級アミン基を一つだけ含むことができる。
【００６７】
アシル化されたオレフィンポリマーとカップリング化合物および／またはポリアミンのような性能向上化合物との間の反応は、不活性条件下で、天然あるいは合成潤滑油中で容易に行うことができる。ある実施態様では、界面活性剤は使用されない。約１２０℃から２００℃、例えば１４０℃から１８０℃の温度で、水および／またはその他の低分子量の副生物を除去するための不活性ガスパージとともに、内容物がかくはんされる。反応時間は約３０分から１６時間の間で変化する。
【００６８】
当組成物には、分散剤、非分散性の粘度指数向上剤、過塩基性の清浄剤、酸化防止剤、清浄剤、グラファイト、二硫化モリブデン、炭酸マグネシウム、シリカ、アルミナ、チタ
ニア、酸化マグネシウム、炭酸カルシウム、ライム、粘土、ゼオライト、極圧（ＥＰ）添加剤、磨耗減少剤、消泡剤、摩擦減少剤、防湿剤、曇り点降下剤、流動点降下剤、鉱油および／またはそれらの合成油混合物、またそれらの組み合わせのような、他の添加剤が含まれることもある。これらの添加剤は単独で、又は組み合わせて使用することができる。これらの添加剤は、任意的な追加の添加剤パッケージ内などで、単独であるいは組み合わせて使用することができる。
【００６９】
現代のモーターオイルのような潤滑剤組成物は、予め形成された添加剤パッケージと、精製基油あるいは合成基油ストックとを組み合わせることによって生成される。潤滑剤組成物には、様々な異なった潤滑添加剤パッケージが含まれ得る。潤滑添加剤は、液状の方が処理および測定しやすいため、通常は固体であるこれらの添加剤は少量の基油ストックで溶かすことができる。
【００７０】
一つの実施態様では、開示された放出添加剤組成物を潤滑システムに加えることを含む、エンジンオイルの換油期限を改良する方法が開示される。
【実施例】
【００７１】
例１  公称値６６，０００モル重量のエチレン−プロピレンポリマー
機械的なかくはん棒、空気注入チューブ、サーモカップル、及びコンデンサーを備えた丸底フラスコに、無水マレイン酸のグラフト度が１．９９重量％の、エチレン-プロピレンコポリマー、アフトンケミカル社（Ａｆｔｏｎ  Ｃｈｅｍｉｃａｌ）のＤＳＭ製、ＰＡ−１２７５を３００ｇｍ加える。この試薬を窒素ガスで覆い、１６０℃まで加熱する。激しくかくはんしながら、キャッピングアミン、ｎ−フェニル−フェニレンジアミン（１．４ｇｍ）を反応物質に加える。当反応物質を１６０℃で１時間かくはんする。分析データ：％Ｎ＝０．０８８重量％。当生成物は冷却により固体化した。
【００７２】
例２  公称値２０，０００モル重量のエチレン−プロピレンポリマー
機械的なかくはん棒、空気注入チューブ、サーモカップル、及びコンデンサーを備えた丸底フラスコに、無水マレイン酸のグラフト度が２．１重量％の、２０，０００モル重量のエチレン−プロピレンコポリマー６００ｇｍを加える。この試薬を窒素ガスで覆い、１６０℃まで加熱する。激しくかくはんしながら、キャッピングアミン、ｎ−フェニル−フェニレンジアミン（４．７ｇｍ）を反応物質に加える。当反応物質を１６０℃で２時間かくはんする。分析データ：％Ｎ＝０．１４重量％。当生成物は冷却により固体化した。
【００７３】
例３  公称値１０，０００モル重量のエチレン−プロピレンポリマー
機械的なかくはん棒、空気注入チューブ、サーモカップル、及びコンデンサーを備えた丸底フラスコに、無水マレイン酸のグラフト度が１．７６重量％の、１０，０００モル重量のエチレン−プロピレンコポリマー６００ｇｍを加える。この試薬を窒素ガスで覆い、１６０℃まで加熱する。激しくかくはんしながら、キャッピングアミン、ｎ−フェニル−フェニレンジアミン（６．５ｇｍ）を反応物質に加える。当反応物質を１６０℃で２時間かくはんする。分析データ：％Ｎ＝０．１９重量％。当生成物は冷却により固体化した。
【００７４】
例４  公称値２０，０００モル重量のエチレン−プロピレンポリマー
機械的なかくはん棒、空気注入チューブ、サーモカップル、及びコンデンサーを備えた丸底フラスコに、無水マレイン酸のグラフト度が２．１重量％の、２０，０００モル重量のエチレン−プロピレンコポリマー６００ｇｍを加える。この試薬を窒素ガスで覆い、１６０℃まで加熱する。激しくかくはんしながら、キャッピングアミン、アミノグアニジン重炭酸塩（３．５ｇｍ）を反応物質に加える。当反応物質を１６０℃で２時間、あるいは濃すぎて混ぜられなくなるまでかくはんする。分析データ：％Ｎ＝０．２６７重量％。当生成物は冷却により固体化した。
【００７５】
例５  公称値２０，０００モル重量のエチレン−プロピレンポリマー
機械的なかくはん棒、空気注入チューブ、サーモカップル、及びコンデンサーを備えた丸底フラスコに、無水マレイン酸のグラフト度が２．１重量％の、２０，０００モル重量のエチレン−プロピレンコポリマー６００ｇｍを加える。この試薬を窒素ガスで覆い、１６０℃まで加熱する。激しくかくはんしながら、キャッピングアミン、ｎ−フェニル−フェニレンジアミン３．５ｇｍをゆっくりと反応物質に加える。当反応物質を１６０℃で１時間かくはんする。アミノグアニジン重炭酸塩０．８７ｇｍを当反応物質にゆっくり加える。当反応物質を１６０℃で１時間かくはんする。分析データ：％Ｎ＝０．２１６重量％。当生成物は冷却により固体化した。
【００７６】
本明細書および添付の請求項の目的のため、特記されていない限り、数量やパーセンテージ、または比率を表す全ての数値、また明細書および請求項で使用されている他の数値はすべて、あらゆる場合において「約」という言葉で修飾されていると考えられる。従って、それに反する指定がない限り、明細書および添付の請求項で示されている数値パラメータは、本開示によって得ようとされている希望の特性によって変化し得る近似値である。少なくとも、また当請求項の範囲に対する均等の原則の適用を制限する試みとしてではなく、各数値パラメータは少なくとも報告された多くの有効数字と通常の四捨五入の適用を考慮に入れて解釈されるべきものである。
【００７７】
本明細書および添付の請求項の英文において、「ａ」、「ａｎ」、および「ｔｈｅ」などの単数形を表す単語が使用されていても、明白に、はっきりと単数であることが限定されていない限り、複数の意を含むことに注意されたい。従って、例えば「ａｎ  ａｎｔｉｏｘｉｄａｎｔ」という表現には二つ以上の異なった抗酸化剤が含まれる。また、ここで使用される「含む（ｉｎｃｌｕｄｅ）」という表現およびその文法的な変化形は、リストに挙げられた項目が、それらに代用するあるいは付加され得る他の同様の項目を除外しないように、非限定的であることを意図したものである。
【００７８】
特定の実施態様について説明してきたが、現時点で予見されていないあるいは予見できない代替案、変更、変化、改良点、および実質的な均等物が出願人あるいは当技術分野に精通した他の技術者に発見されることもある。従って、添付の請求項は、提出されたもの、そして修正される可能性のあるものとして、このような代替案、変更、変化、改良点、および実質的な均等物をすべて含むことを意図している。
【００７９】
本発明の主な特徴及び態様を示せば以下のとおりである。
１．固体および半固体から選ばれた形状で存在する少なくとも一つの分散剤粘度指数向上剤を含んだ放出添加剤組成物。
２．上記１に記載の組成物であり、少なくとも一つの分散剤粘度指数向上剤が固体である組成物。
３．上記２に記載の組成物であり、少なくとも一つの分散剤粘度指数向上剤が半固体である組成物。
４．上記１に記載の組成物であり、少なくとも一つの分散剤粘度指数向上剤の数平均分子量が約７００から約５００，０００である組成物。
５．上記１に記載の組成物であり、少なくとも一つの分散剤粘度指数向上剤の数平均分子量が約７００から約１００，０００である組成物。
６．上記１に記載の組成物であり、少なくとも一つの分散剤粘度指数向上剤のグラフト化の度合いが約１．０から約３．０の間である組成物。
７．上記１に記載の組成物であり、少なくとも一つの分散剤粘度指数向上剤が、Ｎ−フェニル−フェニレンジアミンおよびアミノグアニジン重炭酸塩から選択されたアミンを含んでいる組成物。
８．上記１に記載の組成物であり、さらに酸化防止剤を含んでいる組成物。
９．上記８に記載の組成物であり、当酸化防止剤が半固体である組成物。
１０．上記８に記載の組成物であり、当酸化防止剤がアルキル置換フェノールである組成物。
１１．以下を含んだ潤滑剤組成物：
‐主要量の基油；および
‐少量の固体および半固体から選ばれた形状で存在する少なくとも一つの分散剤粘度指数向上剤を含んだ放出添加剤組成物。
１２．上記１１に記載の潤滑剤組成物であり、当基油が鉱油、植物油、パラフィン油、ナフテン油、芳香油、合成油、それらの誘導体、およびそれらの混合物から成る群から選択される潤滑剤組成物。
１３．潤滑システムであり、上記１に記載の少なくとも一つの放出添加剤組成物が、少なくとも一つのフィルター、ドレンパン、オイルのバイパスループ、キャニスター、ハウジング、油槽、フィルターのポケット、フィルターのキャニスター、フィルターの網、バイパスシステムのキャニスター、およびバイパスシステムの網、その他に位置するシステム。
１４．上記１３に記載のシステムであり、少なくとも一つの分散剤粘度指数向上剤が半固体であるシステム。
１５．上記１３に記載のシステムであり、当放出添加剤組成物がフィルター内にあるシステム。
１６．上記１３に記載のシステムであり、当フィルターが少なくとも一つのポケットを含んでおり、また少なくとも一つのポケットがそれぞれ少なくとも一つの放出添加剤組成物を含んでいるシステム。
１７．上記１６に記載のシステムであり、少なくとも一つのポケットが各々異なった少なくとも一つの放出添加剤組成物を含んでいるシステム。
１９．固体および半固体から選ばれた形状で存在する少なくとも一つの分散剤粘度指数向上剤を含んだ放出添加剤組成物を潤滑システムに加えることを含んだ、エンジンオイルの換油期限を改良する方法。
２０．上記１９に記載の方法であり、さらに酸化防止剤を含む方法。